"亜鉛を主成分とするメッキ鋼板を、成形加工する際の前処理として、180°Cおよびこれ以上、260°Cおよびこれ以下の温度範囲で加熱処理する方法。請求項1記載の加熱温度範囲において、保持時間を1分およびこれ以上、20分およびこれ以下とする方法請求項2記載の方法により製造された亜鉛メッキ鋼板従来行われている薄板のプレス成型加工あるいは材料の曲げ加工などでは、加工の際に材料表面に潤滑剤を用いるために手間がかかり、鉱物系油を使用する場合などは、油そのものの取り扱いにくさ、あるいは使用後の後処理など作業においては多くの課題を抱えている。また、これらに使用される潤滑油は、使用後の後処理が必要であり、取り除くか、あるいは作業終了後も製品にそのまま付着したままになる場合も多く、いずれの場合でも、これらの潤滑剤が環境に害を与えるものであってはならない。本発明は、上記問題点を解決すべく種々検討した結果、材料としての亜鉛メッキ鋼板を加工する際に、加工前に予め、材料を比較的低温域で加熱処理を施すことにより、材料表面に、良好な潤滑機能を発揮させ得ることを見出し、潤滑剤なしでも加工が可能であることを見出し、これにもとずく方法およびこの方法により製造された亜鉛メッキ鋼板に関する発明を完成させた。本発明は、まず、対象材料はメッキ材に亜鉛を主成分とするものを用いた通常の亜鉛メッキ鋼板である。これらの材科をプレス成型加工あるいは曲げ加工などのように、材料表面が互いに擦り合うような場合の摩擦を軽減させるために、材料を予め、比較的低温域で加熱処理を施すことにより、材料表面自身の潤滑性能を向上せしめ、潤滑剤を用いることなく成形加工を容易に行うことができる方法およびこのような処理を施した亜鉛メッキ鋼板を提供するものである。加工時に潤滑剤を用いなくても作業を行うことができるために、作業環境が改善され、潤滑剤の後処理の必要もなく、かつ結果的に作業能率も向上し得る。本発明における亜鉛メッキ鋼板の加熱処理条件は、まず、加熱温度は180°Cおよびこれ以上、260°Cおよびこれ以下である。これ以下では、効果が発揮できず、またこれ以上では、効果が飽和してくるし、かつ材料の力学的性質にも影響をおよぼす恐れがあるために、上限を260°Cとした。保持時間は1分およびこれ以上、20分およびこれ以下である。これ以下では、効果が発揮できず、これ以上では、効果が飽和してくる。本発明における加熱は、大気中で行う通常法でよく、特に限定しない。また、この処理を、材料を1枚1枚間歇的に行う場合、あるいは、コイル状にして連続的に行う場合の、いずれでもよく、かつ加熱処理を施す面は、後行程の加工法に応じて、両面あるいは片面のいずれでもよい。本発明によって製造された亜鉛メッキ鋼板は、切板状もしくはコイル状にして運搬、そしてプレス成型加工あるいは曲げ加工工場における作業時においても、潤滑剤を用いなくてもよく、取扱いがきわめて容易であり、作業環境も良好で、かつ作業能率を向上させることができる。本発明により、良好なプレス成型加工性を有する亜鉛メッキ鋼板を製造することができ、かつ良好な環境で作業を行うことができる。本発明は、亜鉛メッキ鋼板に加熱処理を施し表面の潤滑性能を向上させる方法、および加熱処理を施した亜鉛メッキ鋼板に関するものである。材料と材料とが互いに擦り合う様なプレス成型加工あるいは曲げ加工時などに適用される。加工方法に応じて材料の両面または片面に適用され、適用する箇所には特に限定しない。本発明において、亜鉛メッキ鋼板を、加熱温度を常温25°C,すなわち処理なし、そして150°Cから280°Cまで、また保持時間を1分から20分までにして行い、材料表面に潤滑剤を塗布することなしに、プレス成型加工性を表すエリクセン試験試験温度は常温を行い、エリクセンEr値mmを調べ、それぞれの値と加工表面状態とを含めて評価を行った。その結果を表1に示す。この結果からもわかるように、亜鉛メッキ鋼板に、加工前処理としての加熱処理として、加熱温度180°Cから260°Cまで、加熱時間1分から20分までの処理を施すことによって、潤滑剤なしでもEr値は向上し、優れた成形加工性能を示すことがわかる。本発明範囲外、例えば、温度180°C以下の150°Cでは、効果は認めらないために、温度の下限は180°Cとし、また、260°C以上の280°CではEr値がやや低下の傾向を示しはじめるために、温度の上限は260°Cとした。同様に保持時間においても、下限は1分、上限は20分とした。通常の亜鉛メッキ鋼板を用いて、本発明の加熱処理を施し、潤滑剤を用いることなく行われた深絞り特性例を表2に示す。このときの加熱処理条件は、加熱温度240°C、保持時間10分である。本発明による加熱処理を施された亜鉛メッキ鋼板は、潤滑剤を用いなくても優れた深絞り性を示しており、プレス成型加工性や曲げ加工性に優れている。"